СПОСОБ ИЗГОТОВЛЕНИЯ КРЫШКИ ЛЮКА И КРЫШКА ЛЮКА, ПОЛУЧЕННАЯ ТАКИМ СПОСОБОМ

1. Способ изготовления крышки люка, имеющей толщину по меньшей мере 10 мм, в котором создают смесь реагентов, способных генерировать полимерный термореактивный материал, подмешивают волокна подходящего армирующего материала, полученную смесь вводят в открытую пресс-форму, закрывают пресс-форму подходящей ответной пресс-формой, отверждают смесь, открывают пресс-форму и извлекают полученную крышку люка.
2. Способ по п.1, в котором крышку люка изготавливают из полиуретана, а волокно является стекловолокном.
3. Способ по любому из предшествующих пунктов, в котором волокно составляет от 20 до 70% от готового изделия.
4. Способ по п.1, в котором длина волокон предпочтительно составляет от 10 до 120 мм, опционально от 20 до 80 мм.
5. Способ по п.1, в котором изготовленная крышка люка способна выдерживать нагрузку по меньше мере 100 кН, приложенную к грани, являющейся верхней гранью, когда крышка люка уложена на противоположную грань, являющейся нижней гранью, при этом граница, составляющая минимум 5 мм, вокруг кромки нижней грани опирается на место.
6. Способ по п.1, в котором волокна нарезают и постоянно засасывают трубкой Вентури или подобным устройством в смесительную головку, где она встречается со смесью реагентов и пропитывается ими перед подачей в пресс-форму.
7. Способ по п. 1, в котором волокна вводят в смесь после распылительной головки и пропитывают этой смесью в воздухе.
8. Способ по п.1, в котором смесь распыляют в пресс-форму, имеющую форму, соответствующую верхней грани крышки люка, а ответная пресс-форма имеет форму, соответствующую нижней грани, и в эту пресс-форму распыляют первый слой смеси, не содержащий волокна или имеющий уменьшенную концентрацию волокон относительно остального объема, являющийся верхней гранью крышки люка.
9. Крышка люка, изготовленная из термореактивного пластикового материала, имеющая толщину по меньшей мере 10 мм, содержащая множество волокон армирующего материала, равномерно распределенных по объему термореактивного материала.
10. Крышка по п.9, изготовленная способом по любому из пп. 1-8.